アルミニウム、ケイ素、チタン、ジルコニウム、ニオブ、インジウム、スズ、アンチモン、タンタル、およびビスマスからなる群から選択される少なくとも1種の無機元素Aに基づく無機酸化物前駆体AMOxと、スカンジウム、イットリウム、ランタン、およびランタノイドからなる群から選択される少なくとも1種の無機元素Bに基づく無機酸化物前駆体BMOxとを含むコーティング組成物であって、AMOxおよびBMOxは、混合無機酸化物を形成することが可能である、コーティング組成物。前記少なくとも1種の無機元素Aが、アルミニウム、ケイ素、チタン、およびジルコニウムからなる群から選択される、請求項1に記載のコーティング組成物。前記無機酸化物前駆体AMOxが、ケイ素に基づいている、請求項1に記載のコーティング組成物。前記少なくとも1種の無機元素Bが、スカンジウム、イットリウム、ジスプロシウム、ツリウム、およびルテチウムからなる群から選択される、請求項1~4のいずれか一項に記載のコーティング組成物。前記無機酸化物前駆体BMOxが、イットリウムに基づいている、請求項1~4のいずれか一項に記載のコーティング組成物。前記コーティング組成物が、80~99.5重量部のAMOxおよび0.5~20重量部のBMOxAMOxBMOxの100重量部に基づくを含む、請求項1~5のいずれか一項に記載のコーティング組成物。前記コーティング組成物が、100:1~1:2のモル比でAおよびBを含む、請求項1~6のいずれか一項に記載のコーティング組成物。少なくとも1種の溶媒をさらに含む、請求項1~7のいずれか一項に記載のコーティング組成物。少なくとも1種の細孔形成剤をさらに含む、請求項8に記載のコーティング組成物。前記細孔形成剤が、無機シェルおよび有機コアを有するコア-シェルナノ粒子である、請求項9に記載のコーティング組成物。前記無機シェルが、無機酸化物前駆体AMOxに基づいている、請求項10に記載のコーティング組成物。無機シェルおよび有機コアを有するコア-シェルナノ粒子であって、前記シェルは、請求項1~7のいずれか一項に定義される無機酸化物前駆体AMOxおよび無機酸化物前駆体BMOxに基づく混合無機酸化物を含む、コア-シェルナノ粒子。無機酸化物被膜を基材上に塗布するための方法であって、a請求項1~11のいずれか一項に記載のコーティング組成物を提供する工程と、b前記コーティング組成物を前記基材に塗布する工程とを包含する、方法。a請求項8~11のいずれか一項に記載の液体コーティング組成物を提供する工程と、b前記コーティング組成物を前記基材に塗布する工程と、c前記塗布された被膜を乾燥させる工程と、任意選択的に、d前記被膜を硬化させる工程とを包含する、請求項13に記載の方法。請求項13または14に記載の方法を用いて得られた被覆基材。アルミニウム、ケイ素、チタン、ジルコニウム、ニオブ、インジウム、スズ、アンチモン、タンタル、およびビスマスからなる群から選択される少なくとも1種の無機元素Aに基づく無機酸化物前駆体AMOxと、スカンジウム、イットリウム、ランタン、およびランタノイドからなる群から選択される少なくとも1種の無機元素Bに基づく無機酸化物前駆体BMOxとから作られた混合無機酸化物を含むコーティング層を備えた、請求項15に記載の被覆基材。抗反射特性を有する、請求項15または16に記載の被覆基材。請求項17に記載の被覆基材を含む物品。[実施例1~6]CEBを反復したが、ただし今度は、ツリウム、イットリウム、ジスプロシウム、ガドリニウム、ネオジム、およびルテチウムのそれぞれの硝酸塩水和物1.5gを添加した。イットリウム塩またはランタノイド塩を含有する組成物は、アルミナを含有するコーティング液CEBよりも著しく良好な安定性、および対照CEA金属塩の添加なしと同様の挙動を示す。表1を参照されたい。これらのコーティング組成物を、加水分解安定性について評価した。その結果を表2に示す。モル比Si/Bは、組成物中のコア-シェル粒子中のTMOSおよび結合剤中のTEOSの両方に由来するSiと、添加された金属塩との比を反映している。イットリウムおよびランタノイドの添加は全て、改質されていないシリカベースの被膜に比べて改善された加水分解安定性をもたらすことが分かる。イットリウム塩、ルテニウム塩、ツリウム塩およびジスプロシウム塩の存在はまた、硝酸アルミニウムを含有するコーティング配合物に比べてより良好な加水分解安定性を有する被膜をもたらす。